(57)【特許請求の範囲】
【請求項１】
式：Ｚｒ（Ｌ）（Ａ1）（Ａ2）（Ａ3）
［式中、Ｌはケトアミド配位子を表し、Ａ1、Ａ2及びＡ3は同じでも異なっていてもよく、それぞれ、アルコール、ポリオール、アルキルアセトアセテート、ジケトン、ケトアミド、カルボン酸またはそのエステル、アルカノールアミン、リン酸エステル、及びスルホン酸またはそのエステル、からなる群から選択される化合物から誘導される配位子を表し、ただし、
（ｉ）Ａ1、Ａ2及びＡ3はいずれも、配位子−ＯＲ（ここで、Ｒはアルキル、ヒドロキシアルキル、ヒドロキシアルコキシアルキルまたは（ヒドロキシ）ポリオキシアルキル基である）を表さず、または
（ｉｉ）Ａ1、Ａ2及びＡ3の少なくとも二つが、配位子−ＯＲ（ここで、Ｒはアルキル、ヒドロキシアルキル、ヒドロキシアルコキシアルキルまたは（ヒドロキシ）ポリオキシアルキル基である）を表す、ことを条件とする］
を有する触媒化合物を含む触媒組成物の存在下、ポリイソシアネート化合物と活性水素を有する化合物とを反応させることを含む、ポリウレタンの製造方法。
【請求項２】
Ｌが式１”：
【化１】
0005436855.tif 000007
［式中、Ｒ1、Ｒ2及びＲ4は独立して、Ｈ、直鎖または分岐鎖のアルキル、またはアリール（ここで、該アリール基は非置換でもよく、またはアルキル、ハロゲンまたはエーテル基により置換されていてもよい）から選択され、そして、Ｒ3はＨ、または直鎖または分岐鎖のアルキルから選択される］
で示される一般構造のケトアミド配位子を表す、請求項１に記載の方法。
【請求項３】
Ｒ1、Ｒ2及び／またはＲ4が１〜８個の炭素原子を有するアルキル基であり、Ｒ3がＨである、請求項２に記載の方法。
【請求項４】
前記ケトアミドがＮ，Ｎ−ジエチルアセトアセトアミドを含む、請求項３に記載の方法。
【請求項５】
Ａ1、Ａ2及びＡ3の少なくとも一つがケトアミド配位子から誘導される、請求項１乃至４のいずれか一項に記載の方法。
【請求項６】
Ａ1、Ａ2及びＡ3の少なくとも一つが、一般式Ｒ−ＯＨ（ここで、Ｒは１〜１２個の炭素原子を有するアルキル基である）のアルコールから誘導される、請求項１乃至５のいずれか一項に記載の方法。
【請求項７】
前記触媒化合物が、一般式：Ｚｒ（ケトアミド）2（ＯＲ）2（ここで、各Ｒは同じでも異なっていてもよく、１〜１２個の炭素原子を有するアルキル基である）を有する、請求項５に記載の方法。
【請求項８】
Ａ1、Ａ2及びＡ3の少なくとも一つが、１より多いヒドロキシ基を有するアルコールから誘導される、請求項１乃至７のいずれか一項に記載の方法。
【請求項９】
前記触媒化合物が、Ｚｒ（ＤＥＡＡ）２（２−エチルヘキソキシド）２、Ｚｒ（ｎ−ブトキシド）２（ＤＥＡＡ）２、Ｚｒ（ｎ−プロポキシド）２（ＤＥＡＡ）２、Ｚｒ（ＤＥＡＡ）２（ｔｅｒｔ−アミルアルコキシド）２、Ｚｒ（ＤＥＡＡ）４、Ｚｒ（ｔ−ブトキシド）２（ＤＥＡＡ）２、Ｚｒ（ＤＥＡＡ）２（プロパンジオキシド）２、Ｚｒ（ＤＥＡＡ）２（ジエチレングリコキシド）２、Ｚｒ（ＤＥＡＡ）２（エチルアセトアセテート）２、Ｚｒ（ＤＥＡＡ）２（２，４−ペンタンジオネート）２、Ｚｒ（ＤＥＡＡ）２（ジエチルマロネート）２、Ｚｒ（ＤＥＡＡ）２（１，３−プロパンジオール）、Ｚｒ（ＤＥＡＡ）２（１，４−ブタンジオール）及びＺｒ（ＤＥＡＡ）２（ジエチレングリコール）（ここで、ＤＥＡＡはＮ，Ｎ−ジエチルアセトアセトアミドから誘導される配位子を表す）、から選択される化合物を含む、請求項１乃至６のいずれか一項に記載の方法。
【請求項１０】
前記触媒組成物がさらに溶媒を含む、請求項１乃至９のいずれか一項に記載の方法。
【請求項１１】
前記溶媒が、アルコール、ポリオール、ケトアミド、エチルアセトアセテート、アセチルアセトン、ジエチルマロネート、またはＡ配位子の一つを形成するために使用された化合物の過剰分、を含む、請求項１０に記載の方法。
【請求項１２】
前記活性水素を有する化合物がポリオールを含む、請求項１乃至１１のいずれか一項に記載の方法。
【請求項１３】
前記活性水素を有する化合物がリグノセルロース系物質を含む、請求項１乃至１２のいずれか一項に記載の方法。
【請求項１４】
前記触媒組成物が助触媒としてのビスマス化合物を含まない、請求項１乃至１３のいずれか一項に記載の方法。
【請求項１５】
（ｉ）ポリイソシアネート、（ｉｉ）ポリオールまたは（ｉｉｉ）ポリイソシアネートとポリオールの混合物、と
式：Ｚｒ（Ｌ）（Ａ1）（Ａ2）（Ａ3）
［式中、Ｌはケトアミド配位子を表し、Ａ1、Ａ2及びＡ3は同じでも異なっていてもよく、それぞれ、アルコール、ポリオール、アルキルアセトアセテート、ジケトン、ケトアミド、カルボン酸またはそのエステル、アルカノールアミン、リン酸エステル、及びスルホン酸またはそのエステル、からなる群から選択される化合物から誘導される配位子を表し、ただし、
（ａ）Ａ1、Ａ2及びＡ3はいずれも、配位子−ＯＲ（ここで、Ｒはアルキル、ヒドロキシアルキル、ヒドロキシアルコキシアルキルまたは（ヒドロキシ）ポリオキシアルキル基である）を表さず、または
（ｂ）Ａ1、Ａ2及びＡ3の少なくとも二つが、配位子−ＯＲ（ここで、Ｒはアルキル、ヒドロキシアルキル、ヒドロキシアルコキシアルキルまたは（ヒドロキシ）ポリオキシアルキル基である）を表す、ことを条件とする］を有する触媒化合物、
を含有する組成物。
【請求項１６】
前記触媒化合物が、Ｚｒ（ＤＥＡＡ）2（２−エチルヘキソキシド）2、Ｚｒ（イソプロポキシド）2（ＤＥＡＡ）2、Ｚｒ（ｎ−ブトキシド）2（ＤＥＡＡ）2、Ｚｒ（ｎ−プロポキシド）2（ＤＥＡＡ）2、Ｚｒ（ＤＥＡＡ）2（ｔｅｒｔ−アミルアルコキシド）2、Ｚｒ（ＤＥＡＡ）4、Ｚｒ（ｔ−ブトキシド）2（ＤＥＡＡ）2、Ｚｒ（ＤＥＡＡ）2（プロパンジオキシド）2、Ｚｒ（ＤＥＡＡ）2（ジエチレングリコキシド）2、Ｚｒ（ＤＥＡＡ）2（エチルアセトアセテート）2、Ｚｒ（ＤＥＡＡ）2（２，４−ペンタンジオネート）2、Ｚｒ（ＤＥＡＡ）2（ジエチルマロネート）2、Ｚｒ（ＤＥＡＡ）2（１，３−プロパンジオール）、Ｚｒ（ＤＥＡＡ）2（１，４−ブタンジオール）及びＺｒ（ＤＥＡＡ）2（ジエチレングリコール）（ここで、ＤＥＡＡはＮ，Ｎ−ジエチルアセトアセトアミドから誘導される配位子である）、から選択される化合物を含む、請求項１５に記載の組成物。
【請求項１７】
離型剤、充填剤、着色剤、架橋剤、鎖延長剤、発泡剤、殺菌剤、ワックス、衝撃改質剤、界面活性剤、可塑剤、水、カップリング剤及び難燃剤からなるリストから選択される一つ以上の化合物をさらに含む、請求項１５または１６に記載の組成物。
【請求項１８】
助触媒としてのビスマス化合物を含まない、請求項１５乃至１７のいずれか一項に記載の組成物。
【請求項１９】
式：Ｚｒ（Ｌ）（Ａ1）（Ａ2）（Ａ3）
［式中、Ｌはケトアミド配位子を表し、Ａ1、Ａ2及びＡ3は同じでも異なっていてもよく、それぞれ、アルコール、ポリオール、アルキルアセトアセテート、ジケトン、ケトアミド、カルボン酸またはそのエステル、アルカノールアミン、リン酸エステル、及びスルホン酸またはそのエステル、からなる群から選択される化合物から誘導される配位子を表し、
ただし、
（ｉ）Ａ1、Ａ2及びＡ3はいずれも、配位子−ＯＲ（ここで、Ｒはアルキル、ヒドロキシアルキル、ヒドロキシアルコキシアルキルまたは（ヒドロキシ）ポリオキシアルキル基である）を表さず、または
（ｉｉ）Ａ1、Ａ2及びＡ3の少なくとも二つが、配位子−ＯＲ（ここで、Ｒはアルキル、ヒドロキシアルキル、ヒドロキシアルコキシアルキルまたは（ヒドロキシ）ポリオキシアルキル基である）を表す、ことを条件とする］
を有する触媒化合物であって、該触媒が、Ｚｒ（ＤＥＡＡ）2（イソプロポキシド）2（ここで、ＤＥＡＡはＮ，Ｎ−ジエチルアセトアセトアミドから誘導される配位子である）で構成されない、触媒化合物。
【請求項２０】
Ｌが式１”：
【化２】
0005436855.tif 000008
［式中、Ｒ1、Ｒ2及びＲ4は独立して、Ｈ、直鎖または分岐鎖のアルキル、またはアリール（ここで、該アリール基は非置換でもよく、またはアルキル、ハロゲンまたはエーテル基により置換されていてもよい）から選択され、そして、Ｒ3はＨ、または直鎖または分岐鎖のアルキルから選択される］
で示される一般構造のケトアミド配位子を表す、請求項１９に記載の触媒化合物。
【請求項２１】
Ｒ1、Ｒ2及び／またはＲ4が１〜８個の炭素原子を有するアルキル基であり、Ｒ3がＨである、請求項２０に記載の触媒化合物。
【請求項２２】
Ａ１、Ａ２及びＡ３の少なくとも一つがケトアミド配位子から誘導される、請求項１９乃至２１のいずれか一項に記載の触媒化合物。
【請求項２３】
一般式：Ｚｒ（ケトアミド）２（ＯＲ）２（ここで、各Ｒは同じでも異なっていてもよく、１〜１２個の炭素原子を有するアルキル基である）を有する、請求項１９乃至２１のいずれか一項に記載の触媒化合物。
【請求項２４】
Ａ1、Ａ2及びＡ3の少なくとも一つが、１より多いヒドロキシ基を有するアルコールから誘導される、請求項１９乃至２１のいずれか一項に記載の触媒化合物。
【請求項２５】
Ｚｒ（ＤＥＡＡ）2（２−エチルヘキソキシド）2、Ｚｒ（ｎ−ブトキシド）2（ＤＥＡＡ）2、Ｚｒ（ｎ−プロポキシド）2（ＤＥＡＡ）2、Ｚｒ（ＤＥＡＡ）2（ｔｅｒｔ−アミルアルコキシド）2、Ｚｒ（ＤＥＡＡ）4、Ｚｒ（ｔ−ブトキシド）2（ＤＥＡＡ）2、Ｚｒ（ＤＥＡＡ）2（プロパンジオキシド）2、Ｚｒ（ＤＥＡＡ）2（ジエチレングリコキシド）2、Ｚｒ（ＤＥＡＡ）2（エチルアセトアセテート）2、Ｚｒ（ＤＥＡＡ）2（２，４−ペンタンジオネート）2、Ｚｒ（ＤＥＡＡ）2（ジエチルマロネート）2、Ｚｒ（ＤＥＡＡ）2（１，３−プロパンジオール）、Ｚｒ（ＤＥＡＡ）2（１，４−ブタンジオール）及びＺｒ（ＤＥＡＡ）2（ジエチレングリコール）（ここで、ＤＥＡＡはＮ，Ｎ−ジエチルアセトアセトアミドから誘導される配位子である）、から選択される化合物を含む、請求項１９に記載の触媒化合物。
【発明の詳細な説明】
【発明の詳細な説明】
【０００１】
本発明は、ジルコニウムキレート化合物を含有する新規な触媒、及びポリウレタンまたはポリ尿素を製造するためのイソシアネート含有化合物とアルコールまたはアミンとの反応を触媒するためのその使用に関する。
【０００２】
ポリウレタンは典型的には、有機金属触媒の存在下、ポリイソシアネート化合物とポリオールとを反応することによって製造される。ポリウレタン製造のための触媒は、従来、ジラウリン酸ジブチルスズ等のスズ化合物、またはフェニル水銀ネオデカン酸等の水銀の組成物に基づいている。最近になって、チタンまたはニッケル等の金属に基づく化合物が使用されてきている。
【０００３】
ＷＯ２００４／０４４０２７には、チタン、ジルコニウム、ハフニウム、鉄（ＩＩＩ）、コバルト（ＩＩＩ）またはアルミニウムの化合物が記載されている。それらの化合物は、一般式：ＲＯ−Ｍ（Ｌ１）ｘ（Ｌ２）ｙ（Ｌ３）ｚを有する（式中、Ｒはアルキルまたはヒドロキシアルキル、ヒドロキシアルコキシアルキルまたは（ヒドロキシ）ポリオキシアルキル基であり、Ｌ１乃至Ｌ３の二つまでは、アセト酢酸のアミドであることができる）。これらの化合物は、一つの不安定な−ＯＲ配位子を有しており、そして、そのＯＲ基の置換による、有機金属組成物上の不安定な部位でのポリオールまたはイソシアネートの交換または挿入によって、硬化触媒として機能すると考えられていた。
【０００４】
米国特許第５８４６８９７号には次の化学構造：
Ｍｅ（Ｘ１，Ｘ２，Ｘ３，Ｘ４）
［式中、Ｍｅはジルコニウム（Ｚｒ）またはハフニウム（Ｈｆ）であり、
Ｘ１、Ｘ２、Ｘ３及びＸ４は同一でも異なっていてもよく、構造：Ｒ１ＣＯＣＨ２ＣＯＲ２及びＲ１ＯＣＯＣＨ２ＣＯＲ２（式中、Ｒ１及びＲ２は、それぞれ、分岐または直鎖のＣ１からＣ２０の炭化水素である）を有するジケトン及びアルキルアセトアセテートからなる群から選択され、
そして、Ｘ１、Ｘ２、Ｘ３及びＸ４の少なくとも一つは式（ＩＩ）のジケトンであり、
ここで、Ｒ１とＲ２の全炭素数は少なくとも４である］
を有する、イソシアネート−アルコールの反応を触媒するジケトンまたはアルキルアセトアセテートを有するジルコニウム化合物が開示されている。Patilらは、二酸化ジルコニウムの金属−有機物化学蒸着のための前駆体としてジルコニウムビス（イソプロポキシド）ビス（Ｎ，Ｎ−ジエチルアセトアセトアミド）を用いている（J. Mater Chem 2003, 13, 2177-2184）。
【０００５】
本発明の目的は、ポリウレタン製造のための、代替となる触媒を提供することである。
その触媒は、式：Ｚｒ（Ｌ）（Ａ１）（Ａ２）（Ａ３）
［式中、Ｌはケトアミド配位子を表し、Ａ１、Ａ２及びＡ３は同じでも異なっていてもよく、それぞれ、アルコール、ポリオール、アルキルアセトアセテート、ジケトン、ケトアミド、カルボン酸またはそのエステル、アルカノールアミン、リン酸エステル、及びスルホン酸またはそのエステル、からなる群から選択される化合物から誘導される配位子を表し、ただし、
（ｉ）Ａ１、Ａ２及びＡ３はいずれも、配位子−ＯＲ（ここで、Ｒはアルキル、ヒドロキシアルキル、ヒドロキシアルコキシアルキルまたは（ヒドロキシ）ポリオキシアルキル基である）を表さず、または
（ｉｉ）Ａ１、Ａ２及びＡ３の少なくとも二つが、配位子−ＯＲ（ここで、Ｒはアルキル、ヒドロキシアルキル、ヒドロキシアルコキシアルキルまたは（ヒドロキシ）ポリオキシアルキル基である）を表す、ことを条件とする］
を有する。
【０００６】
本明細書において、発明者らは、化合物「から誘導される配位子」、を、その配位子が、その化合物とジルコニウム化合物との反応によって形成されて請求項記載の触媒またはその触媒の前駆体を形成する、という意味において用いる。すなわち、例えば、アルコールＲＯＨから誘導される配位子はアルコキシドＲＯ−として触媒中に存在し、カルボン酸ＲＣＯＯＨから誘導される配位子はＲＣＯＯ−として触媒中に存在する。それゆえ、当業者は、配位子ＬまたはＡを形成するとして言及された化合物は、その反応した形態で触媒に存在し、通例、その化合物の未反応の形態では存在しない、ということを理解するであろう。本発明において、ほとんどの配位子形成化合物は反応性−ＯＨを介してジルコニウム化合物と反応し、触媒中の−Ｏ−Ｚｒ連結を形成する。
【０００７】
ケトアミド配位子Ｌは、式１で示される一般構造を有するケトアミドから誘導される。そして、それは、式１’で示されるその「エノール」を通してジルコニウムアルコキシドまたはジルコニウムハロアルコキシドと反応し、配位子Ｒ１Ｒ２ＮＣＯＣＲ３ＣＲ４Ｏ−を形成すると考えられる。
【０００８】
【化１】
0005436855.tif 000002
【０００９】
式１及び１’において、Ｒ１、Ｒ２及びＲ４は独立して、Ｈ、直鎖または分岐鎖のアルキル、またはアリールから選択される。Ｒ１、Ｒ２及び／またはＲ４がアルキル基の場合、それらは好ましくは、１〜２２個の炭素原子、より好ましくは１〜８個の炭素原子を有する。Ｒ１、Ｒ２及び／またはＲ４がアリール基の場合、それは未置換であってよく、またはアルキル基、ハロゲン基またはエーテル基によって置換されていてもよい。「アリール」には多環式芳香族基も含まれる。Ｒ１、Ｒ２及び／またはＲ４がＨではないことが好ましく、そして、三級アミド、すなわち、Ｒ１もＲ２もＨでないこと、が好ましい。Ｒ３はＨ、または直鎖または分岐鎖のアルキルから選択され、好ましくは、アルキルは、１〜２２個の炭素原子、より好ましくは１〜８個の炭素原子を有する。
【００１０】
Ｌは好ましくは、Ｎ，Ｎ−ジアルキルアセトアセトアミド（ＤＡＡＡ）から誘導される配位子であり、そして、好ましいジアルキルアセトアセトアミドはＮ，Ｎ−ジエチルアセトアセトアミド（ＤＥＡＡ）を包含する。他の好ましいケトアミドには、アセトアセトアニリド、ｏ−アセトアセトアニシド、２’−ベンゾイルアセトアリルド、４’−クロロアセトアセトアニリド、ｐ−アセトアセトアニシド、Ｎ，Ｎ−ジメチルアセトアセトアミド、Ｎ−メチルアセトアセトアミド、Ｎ−エチルアセトアセトアミド、Ｎ−（２−アセトアミドフェネチル）−１−ヒドロキシ−２−ナフトアミド、２’，５’−ジクロロアセトアセトアニリド、２’，４’−ジメチルアセトアセトアニリド及び２−メチルアセトアセトアニリドが包含される。
【００１１】
Ａ１、Ａ２及びＡ３の少なくとも一つがケトアミドから誘導される場合、反応生成物は、ジルコニウム１モルあたり、１モルより多いケトアミドを含むことができる。反応生成物は、ジルコニウム原子に結合してキレートを形成するケトアミドを４モルまで含むことができる。各々のケトアミド配位子は同じであってもよく、また、互いに異なっていてもよい。２個または４個のケトアミド配位子を含む好ましい構成において、各ケトアミド配位子は同じケトアミド化合物から誘導される。反応生成物はまた、遊離のケトアミド化合物を含むことができる、すなわち、ジルコニウム１モルあたり４モルより多いケトアミドが存在していてもよい。一つの態様において、触媒は、ジルコニウム１モルあたり、１〜１０モル、好ましくは２〜４モルの遊離のケトアミドを含有する組成物である。一つの好ましい態様は、式［Ｚｒ（ＤＥＡＡ）４＋２ＤＥＡＡ］の組成物を包含する。簡便のために、Ｚｒ（ＤＥＡＡ）ｘについて言及した場合、これは、ジルコニウム化合物が、触媒中に反応した形態で存在する、ＤＥＡＡから誘導されたｘ個の配位子を有することを意味する。
【００１２】
Ａ１、Ａ２及びＡ３は同じでも異なっていてもよく、それぞれ、アルコール、ポリオール、アルキルアセトアセテート、ジケトン、ケトアミド、カルボン酸またはそのエステル、アルカノールアミンまたはリン酸エステル、からなる群から選択される化合物から誘導される配位子を表す。アルコールは一般式Ｒ−ＯＨであり、ここでＲはアルキル基またはアリール基（ポリアリールを含む）である。Ｒがアリールの場合、フェノール、ナフトール及びそれらの置換された形態、例えばドデシルフェノールのようなアルキルフェノール、が含まれる。Ｒは好ましくはアルキルであり、より好ましくは１〜１２個の炭素原子を有するアルキル基、さらに好ましくは２〜８個の炭素原子を有するアルキル基である。Ａ１、Ａ２及びＡ３の一つより多いものがアルコールから誘導される場合、各Ｒは同じでも異なっていてもよい。好ましいアルコールとしては、エタノール、イソプロパノール、ｎ−プロパノール、ターシャリーブタノール、ｎ−ブタノール、２−エチルヘキサノール、アミルアルコール、ｔｅｒｔ−アミルアルコール、ヘキサノール、シクロヘキサノール、フェノール、ドデシルフェノール及びナフトールが挙げられる。アルコールはジルコニウム化合物と反応して、アルコキシドまたはアリールオキシド、ＲＯ−配位子、を形成する。Ａ１、Ａ２及びＡ３の一つのみがアルコールから誘導される場合、そのアルコールは、単独に官能化されたアルキルアルコール、Ｒ−ＯＨ（Ｒはアルキル）、ではない。Ａ１、Ａ２及びＡ３の一つより多いものがアルコールから誘導される場合、そのアルコールのいずれもが単独に官能化されたアルキルアルコール、Ｒ−ＯＨ（Ｒはアルキル）、ではないか、または、そのアルコールの少なくとも二つが単独に官能化されたアルキルアルコール、Ｒ−ＯＨ（Ｒはアルキル）、である。これによって、ＷＯ−Ａ−２００４／０４４０２７に開示された化合物は本発明の範囲から排除される。ＷＯ−Ａ−２００４／０４４０２７に開示されている化合物はすべて、単一の不安定なアルコキシ配位子を有しており、それが触媒に活性部位を提供している。本発明の一つの好ましい態様において、触媒は、一般式Ｚｒ（ケトアミド）２（ＯＲ）２を有し、ここでＲは、アルキル基、好ましくは１〜１２個の炭素原子を有するアルキル基、さらに好ましくは２〜８個の炭素原子を有するアルキル基である。そのような化合物の例には、Ｚｒ（ＤＥＡＡ）２（２−エチルヘキソキシド）２、Ｚｒ（ｎ−ブトキシド）２（ＤＥＡＡ）２、Ｚｒ（ｎ−プロポキシド）２（ＤＥＡＡ）２、Ｚｒ（ＤＥＡＡ）２（ｔｅｒｔ−アミルアルコキシド）２及びＺｒ（イソプロポキシド）２（ＤＥＡＡ）２が含まれる。
【００１３】
ポリオールは、一つより多いヒドロキシ基を有する単量体アルコール（例えば、エチレングリコール、１，３−プロピレングリコール、１，４−ブタンジオール）であってよく、または、ジエチレングリコール、ジプロピレングリコール、ポリエチレングリコール、ポリプロピレングリコール等の二量体または多量体アルコールであってもよい。ポリオールにはまた、ポリウレタンの製造に一般的に使用され、そして商業的に入手可能である、ポリエステルポリオール及びポリエーテルポリオールが包含される。ヒドロキシ−官能化樹脂もまた、一般式１のＡ配位子の一つ以上を形成するために適したものであることができる。そのような樹脂には、印刷用インクにおける使用のために販売されているヒドロキシル含有樹脂、好ましくは、約１００〜約５００、特には、約２００〜約４００ｍｇＫＯＨ／ｇのヒドロキシル数（ＤＩＮ５３ ２４０に従って試験される）を有する樹脂が包含される。適した合成樹脂の例には、ケトン−アルデヒド樹脂、特には、水素化アセトフェノンホルムアルデヒド縮合樹脂、シクロヘキサノン−ホルムアルデヒド縮合樹脂及びウレタン修飾ケトンアルデヒド樹脂等のケトン−ホルムアルデヒド樹脂が包含される。そのような樹脂は、例えば、合成樹脂１２０１、ＣＡ及びＳＫとしてデグサ（Degussa AG）から入手可能である。
【００１４】
ポリオールが使用される場合、それは多座配位子としてジルコニウムに結合することが考えられる。その場合、Ａ１、Ａ２及びＡ３の一つより多いものが同一分子として表されることがある、すなわち、Ａ１、Ａ２及び／またはＡ３は互いに連結していることができる。そのような多座配位子が使用される場合、各分子は、同じジルコニウム原子に複数の点で結合することができ、また、一つより多くのジルコニウム原子に結合してジルコニウム原子間に橋架けを形成することもできる。そのような化合物の場合、橋架け構造体と非橋架け構造体を含有する混合物が存在することが考えられる。そのような多座配位子を含む触媒の好ましい態様において、触媒は、一般式Ｚｒ（ケトアミド）２（ポリオール）及び／またはＺｒ２（ケトアミド）４（ポリオール）２及び／または高次のオリゴマー体橋架け構造を有する。各構造において、（ポリオール）は二つのヒドロキシ基とジルコニウムとの反応で二つのアルコキシド結合を形成することによってポリオールから誘導される配位子である。そのため、Ｚｒ（Ｌ）（Ａ）（ポリオール）化合物への言及は実験的な式を意味し、そして、それは、橋架け二量体及びオリゴマー体が存在する化合物を包含するものである。このような様式の好ましい例には、Ｚｒ（ＤＥＡＡ）２（１，３−プロパンジオキシド）、Ｚｒ（ＤＥＡＡ）２（１，４−ブタンジオキシド）及びＺｒ（ＤＥＡＡ）２（ジエチレングリオキシド）が含まれる。
【００１５】
Ａ１、Ａ２及び／またはＡ３はそれぞれ、アルキルアセトアセテートから誘導される配位子を表すことができる。すなわち、Ａ１、Ａ２及び／またはＡ３はそれぞれ、アルキルアルコールＲ５ＯＨとアセト酢酸のエステルから誘導される配位子を表す。ここで、Ｒ５は分岐鎖または直鎖のＣ１〜Ｃ２０の炭化水素であるであり、Ｒ５は好ましくは１〜８の炭素原子を有する。エチルアセトアセテート（ＥＡＡ）は具体的な好ましいアルキルアセトアセテート化合物である。Ｚｒ（ＥＡＡ）ｎに言及する場合、エチルアセトアセテートから誘導されるｎ個の配位子を有するジルコニウム化合物を意味する。
【００１６】
Ａ１、Ａ２及び／またはＡ３はそれぞれ、ジケトンから誘導される配位子を表すことができ、そのジケトンは、好ましくは、一般式Ｒ６ＣＯＣＨ２ＣＯＲ７（式中、Ｒ６及びＲ７はそれぞれ、分岐鎖または直鎖のＣ１〜Ｃ２０の炭化水素である）で表されるβ−ジケトンである。好ましいジケトンとしては、アセチルアセトン（２，４−ペンタンジオン）、２，４−ヘプタンジオン及びそのアルキル置換体、並びに、３，５−ヘプタンジオン及びそのアルキル置換体、が挙げられる。
【００１７】
Ａ１、Ａ２及び／またはＡ３はそれぞれ、カルボン酸またはそのエステルから誘導される配位子を表すことができる。適したカルボン酸には、安息香酸及びアルキルカルボン酸が包含され、例えば、Ｃ２〜Ｃ３０のカルボン酸であり、特には、酪酸、ネオデカン酸、ステアリン酸、イソステアリン酸、オレイン酸または２−エチルヘキシルカルボン酸などのＣ４〜Ｃ２２のカルボン酸である。カルボン酸またはそのエステルは、マロン酸、酒石酸及びそれらのエステル（特には、ジエチルマロン酸等のアルキルエステル）等のように、一つより多いカルボン酸基を有していてもよい。乳酸、クエン酸、シュウ酸等のヒドロキシカルボン酸もまた、ジルコニウムについての適した配位子を形成することができる。
【００１８】
Ａ１、Ａ２及び／またはＡ３はそれぞれ、アルカノールアミン、すなわち、一般式ＨＯ（ＣＨ２）ｘＮＲ８２（ここで、Ｒ８はＨＯ（ＣＨ２）ｘまたはアルキル基または水素を構成する）の化合物、から誘導される配位子を表すことができる。ｘは整数であり、好ましくは１〜８の範囲の整数である。好適なアルカノールアミンにはエタノールアミン、ジエタノールアミン及びトリエタノールアミンが包含されるが、他のアルカノールアミンも適している。
【００１９】
Ａ１、Ａ２及び／またはＡ３はそれぞれ、Ｐ−ＯＨ基を有する有機リン化合物から誘導される配位子を表すことができる。有機リン化合物は特には、リン酸エステル、すなわち、リン酸ジアルキル、リン酸ジアルール、リン酸モノアルキル、リン酸モノアリール、または、リン酸ジアルキル、リン酸ジアルール、リン酸モノアルキル及びリン酸モノアリールの二つ以上の混合物、を包含するリン酸アルキルもしくはリン酸アリール、またはその塩；アルキルホスホン酸もしくはアリールホスホン酸またはその塩を包含するホスホン酸エステル、またはその塩；アルキルピロリン酸またはアリールピロリン酸；アルキルホスホン酸またはアリールホスホン酸、またはそのアルキルまたはアリールエステルまたは塩；または、ジアルキルまたはアリールホスフィン酸、またはその塩、である。すべての場合において、有機リン化合物はＰ−ＯＨ基、すなわち、酸性基、またはその塩、すなわちＰ−Ｏ−Ｍ＋基（式中、Ｍは金属またはアンモニウムである）を有する。好ましい有機リン化合物はリン酸アルキル化合物を包含する。リン酸アルキル化合物はリン酸モノアルキルまたはリン酸ジアルキルであってよく、また、リン酸アルキル化合物は、好都合には、リン酸モノアルキル及びリン酸ジアルキルの混合物である。そのような混合物は純粋なリン酸モノアルキルまたはリン酸ジアルキルより容易に入手できる。リン酸モノアルキルは、通例、式（Ｒ９Ｏ）ＰＯ（ＯＨ）２を有する。リン酸ジアルキルは、通例、式（Ｒ９Ｏ）（Ｒ１０Ｏ）ＰＯ（ＯＨ）を有する。Ｒ９及びＲ１０は同一でも異なっていてもよく、通例、８個までの炭素原子、好ましくは５個までの炭素原子を含む直鎖または分岐鎖のアルキル基を表すことができる。通例、Ｒ９及びＲ１０は同一であるが、同一である必要はない。Ｒ９及びＲ１０は、好ましくは、ｎ−ブチル、ｓｅｃ−ブチル、ｔｅｒｔ−ブチル、ｉｓｏ−プロピル、ｎ−プロピル、エチル、メチル、フェニル、アミル及びエチル−ヘキシルから選択される。
【００２０】
好適なリン酸エステル、ホスホン酸、ホスフィン酸またはそれらの塩は、リン酸アルキルまたはリン酸アリール、ホスホン酸、またはそれらの塩を包含し、そして、通例、式（Ｒ１１）ｎＰＯ（ＯＲ１２）２−ｎ（ＯＨ）（式中、Ｒ１１及びＲ１２はそれぞれ、水素原子、アリール基、または８個までの炭素原子、好ましくは５個までの炭素原子を含むアルキル基を表し、ｎは１または２である）で表される。
【００２１】
Ａ１、Ａ２及び／またはＡ３はそれぞれ、スルホン酸またはそのエステル、すなわち、一般式Ｒ１３ＳＯ３Ｈ（式中Ｒはアルキルまたはアリールである）の化合物またはそのエステル、から誘導される配位子を表すことができる。適したスルホン酸の例としては、メタンスルホン酸、及びドデシルベンゼンスルホン酸等の置換ベンゼンスルホン酸が挙げられる。これらのスルホン酸の塩もまた適しており、例えば、ナトリウム塩等のアルカリ金属塩及び四級アンモニウム塩が挙げられる。
【００２２】
本発明の触媒は、好ましくは、ジルコニウムアルコキシドまたはジルコニウムハロアルコキシドと、ケトアミド化合物及び任意の少なくとも一つの他の配位子形成化合物、との反応生成物を含有する。本発明の化合物は、ジルコニウムアルコキシド、ジルコニウムハロゲン化物またはジルコニウムハロアルコキシドのようなジルコニウム化合物を、ケトアミドと、そして必要であればＡ配位子を形成する他の化合物、とを反応させることによって製造することができる。Ａ−配位子がアルコキシドの場合、それらは出発のジルコニウム化合物の一部を構成することができる。混合アルコキシド配位子が必要な場合、それは、より安定なアルコキシドを形成するアルコールを、最初のアルコールのアルコキシドと反応させて、出発化合物から最初のアルコールのいくらかを追い出して混合アルコキシドを形成することによって達成することができる。ｎモルのケトアミドまたは、Ａ配位子を形成するｎモルの化合物と、ジルコニウムアルコキシドまたはジルコニウムハロアルコキシドとの反応は、ジルコニウムアルコキシドまたはジルコニウムハロアルコキシドに由来するｎモルのアルコールまたはハロゲン化水素を生じる。そのような反応でアルコールが生じる場合、それは、通例、蒸留によって生成物から除くことができ、または、必要であれば、そのアルコールを遊離のアルコールとして生成物中に留めることもできる。
【００２３】
ジルコニウムハロアルコキシドは、式Ｚｒ（ＯＲ）ｘＢ（４−ｘ）（式中、Ｒは上記のアルキル基であり、Ｂはハライドであり、ｘは０から４より小さい数である）で表すことができる。ハロアルコキシドは、混合した形態であってもよく、そのため、ｘは整数である必要はない。好ましいハライドはクロリドまたはブロミドであり、特にはクロリドである。
ジルコニウムアルコキシドまたはジルコニウムハロアルコキシドは好ましくは、式Ｚｒ（ＯＲ）４（式中、Ｒは上記の意味を有する）のジルコニウムアルコキシドである。各Ｒは同じであっても、同じでなくてもよい。一つの態様において、ジルコニウムアルコキシドは、すべてのアルコキシド基が同一であるテトラアルキルアルコキシドである。容易に入手できる市販されている材料であるので、好ましいジルコニウムアルコキシド化合物としては、テトラ−ｉ−プロポキシジルコニウム、テトラエチルジルコニウム、テトラ−ｎ−プロポキシジルコニウム、及びテトラ−ｎ−ブトキシジルコニウムが挙げられる。他の態様において、ジルコニウムアルコキシドは混合アルコキシドである。ＯＲ基の一つまたはそれ以上が容易に入手できないアルコキシドである場合、この態様は特に有用である。このような場合では、テトラアルコキシジルコニウム化合物Ｚｒ（ＯＲ）４をアルコールＲ’ＯＨと反応させて混合アルコキシドＺｒ（ＯＲ）ｙ（ＯＲ’）ｚ（式中、ｙ及びｚは１〜３で変化することができ、そしてｙ＋ｚ＝４である）を形成することができる。４モルより少ないケトアミドと反応する場合、ＲＯＨ及びＲ’ＯＨのより容易に追い出されやすいアルコールが最初に置き換えられ、ＲＯＨがＲ’ＯＨより追い出されやすい場合、式Ｚｒ（Ｌ）ｘ（ＯＲ’）（４−ｘ）の生成物を与える。そのため、適したジルコニウムアルコキシドとしては、Ｚｒ（イソプロポキシド）２（２−エチルヘキソキシド）２、Ｚｒ（ｎ−ブトキシド）２（２−エチルヘキソキシド）２、Ｚｒ（ｎ−ブトキシド）２（ｔｅｒｔ−アミルアルコキシド）２、Ｚｒ（イソプロポキシド）２（ｔｅｒｔ−アミルアルコキシド）２を挙げることができる。
【００２４】
本発明の触媒組成物は、さらに溶媒または希釈剤を含有することができる。溶媒または希釈剤はジルコニウム触媒に配位する化合物であってよく、また、配位しない化合物であってもよい。溶媒は、アルコール（このアルコールはジルコニウムアルコキシドとケトアミドの反応で遊離したアルコールであってもよい）を含むことができる。適した溶媒には、１，４−ブタンジオール、１，３−プロピレングリコール、エチレングリコール、ジエチレングリコール、ポリエチレングリコール、ポリプロピレングリコール、ポリエステルポリオール等のポリオール（例えば、化合物が触媒として使用されるポリウレタン反応において使用されるポリオールに類似したポリオール）、ケトアミド（特に触媒を形成するために使用されるケトアミド）、エチルアセトアセテート、アセチルアセトン、マロン酸ジエチル、またはＡ配位子の一つを形成するための使用される過剰の化合物、が包含される。
【００２５】
好ましい触媒の例は、以下、Ｚｒ（ＤＥＡＡ）２（２−エチルヘキソキシド）２、Ｚｒ（ｎ−ブトキシド）２（ＤＥＡＡ）２、Ｚｒ（ｎ−プロポキシド）２（ＤＥＡＡ）２、Ｚｒ（ＤＥＡＡ）２（ｔｅｒｔ−アミルアルコキシド）２、Ｚｒ（イソプロポキシド）２（ＤＥＡＡ）２、Ｚｒ（ＤＥＡＡ）４、Ｚｒ（ｔ−ブトキシド）２（ＤＥＡＡ）２、Ｚｒ（ＤＥＡＡ）４、Ｚｒ（ＤＥＡＡ）２（プロパンジオキシド）２、Ｚｒ（ＤＥＡＡ）２（ジエチレングリコキシド）２、Ｚｒ（ＤＥＡＡ）２（エチルアセトアセテート）２、Ｚｒ（ＤＥＡＡ）２（２，４−ペンタンジオネート）２、Ｚｒ（ＤＥＡＡ）２（ジエチルマロネート）２、Ｚｒ（ＤＥＡＡ）２（１，３−プロパンジオール）、Ｚｒ（ＤＥＡＡ）２（１，４−ブタンジオール）及びＺｒ（ＤＥＡＡ）２（ジエチレングリコール）、を包含する。これらの触媒は、錯体を形成していない状態で存在していると考えられる配位子形成化合物の少なくとも一つを追加的な量で含んでいてもよい。特に、遊離のＤＥＡＡ、エチルアセトアセテート、アセチルアセトンまたはポリオール（特にジエチレングリコール）が有益であることが判明している。
【００２６】
好ましい態様において、本発明の触媒は、助触媒としてビスマス化合物を含有しない。
本発明の触媒組成物は、ポリウレタンの製造において有用である。すなわち、本発明の触媒組成物は、ポリイソシアネートと活性水素を有する化合物、特にヒドロキシ基、特にはポリオール、またはアミノ化合物、との反応のための硬化触媒として有用である。そのようなポリウレタンの用途は非常に多様であり、成形品、発泡体、接着剤、塗膜、キャストまたはスプレーエラストマー、注型用樹脂等の用途を含む。本発明の触媒組成物はまた、ポリイソシアネートバインダーと木材または植物繊維に由来する材料等の含水材料との反応を触媒することができ、例えば、建築産業用の複合板の製造において使用することができる。
【００２７】
少なくとも二つのイソシアネート基を有することを条件として、有機ポリイソシアネート化合物または有機ポリイソシアネート化合物の混合物が適している。有機ポリイソシアネート化合物としては、ジイソシアネート、特に芳香族ジイソシアネート、及びより多くの官能基を有するイソシアネートが挙げられる。有機ポリイソシアネートの例には、ヘキサメチレンジイソシアネート等の脂肪族イソシアネート；ｍ−及びｐ−フェニレンジイソシアネート、トリレン−２，４−及びトリレン−２，６−ジイソシアネート、ジフェニルメタン−４，４’−ジイソシアネート、クロロフェニレン−２，４−ジイソシアネート、ナフチレン−１，５−ジイソシアネート、ジフェニレン−４，４’−ジイソシアネート、４，４’−ジイソシアネート−３，３’−ジメチル−ジフェニル、３−メチルジフェニルメタン−４，４’−ジイソシアネート及びジフェニルエーテルジイソシアネート等の芳香族イソシアネート；シクロヘキサン−２，４−及び−２，３−ジイソシアネート、１−メチルシクロヘキシル−２，４−及び−２，６−ジイソシアネート及びそれらの混合物、及びビス−（イソシアネートシクロヘキシル）メタン等の脂環式ジイソシアネート；及び
２，４，６−トリイソシアネートトルエン及び２，４，４−トリ−イソシアネートジフェニルエーテル等のトリイソシアネート、が包含される。イソシアヌレート基、カルボジイミド基またはウレトンイミン基を有する修飾ポリイソシアネートを用いることもでき、それらは、通例、特定の物理的特性が望まれる場合に選択される。フェノールまたはオキシムとポリイソシアネートとの反応生成物のような、ブロックポリイソシアネートを用いることもでき、それらは、使用時に適用される温度より低い脱ブロック温度を有する。有機ポリイソシアネートは、過剰のジイソシアネートまたはより多くの官能基を有するポリイソシアネートとポリオール、例えばポリエーテルポリオールまたはポリエステルポリオール、との反応によって製造されるイソシアネート−末端プレポリマーであってもよい。英国特許第１４４４９３３号、欧州特許出願公開第５１６３６１号及び国際出願公開９１／０３０８２に記載されているような水で乳化可能な（water-emulsifiable）有機ポリイソシアネートを用いることもできる。
【００２８】
イソシアネートの混合物を用いることもでき、例えば、市販されている２，４−及び２，６−異性体の混合物等のトリレンジイソシアネートの異性体の混合物を使用することができ、また、ジイソシアネートとより高次のポリイソシアネートの混合物を用いることもできる。商業的に「粗ＭＤＩ（crude MDI）」として知られているジイソシアネートの混合物は、約６０％の４，４’−ジフェニルメタンジイソシアネートを他の異性体及び類似のより高次のポリイソシアネートと共に含有する。ポリイソシアネートの混合物は、ｐ−エチルフェニルイソシアネート等の一官能化イソシアネートを含有することもできる。そのような混合物は当分野では周知であり、ジイソシアネート、トリイソシアネート及びより高次のポリイソシアネートをホスゲン化副生成物と共に含有するメチレン橋かけされたポリフェニルポリイソシアネートを含有する粗ホスゲン化生成物が挙げられる。
【００２９】
イソシアネートは、純粋なジフェニルメタンジイソシアネートまたは、ジイソシアネート、トリイソシアネート及びより高次に官能基化されたポリイソシアネートを含有する、メチレンで橋かけされたポリフェニルポリイソシアネートの混合物等の、芳香族ジイソシアネートまたは、より高次に官能基化されたポリイソシアネート、であることが好ましい。メチレンで橋かけされたポリフェニルポリイソシアネートは当分野では周知である。それらは、対応するポリアミンの混合物のホスゲン化（phosgenation）によって製造される。簡便のために、ジイソシアネート、トリイソシアネート及びより高次に官能基化されたポリイソシアネートを含有する、メチレンで橋かけされたポリフェニルポリイソシアネートのポリマー混合物を、以後、ポリマーＭＤＩ、と呼ぶ。本発明の有機金属錯体と共に使用するのに適したポリイソシアネートとしては、ＳＵＰＲＡＳＥＣＴＭＤＮＲ、ＳＵＰＲＡＳＥＣＴＭ ２１８５、ＲＵＢＩＮＡＴＥＴＭ Ｍ、及びＲＵＢＩＮＡＴＥＴＭ １８４０が挙げられ、これらはいずれもHuntsman Polyurethanesから入手することができる。
【００３０】
室温で液体であるポリイソシアネートが好ましい。適するポリイソシアネートは当分野で周知である。
ポリオール成分は、ポリウレタンの製造に適するものであることができ、そして、ポリオール成分には、ポリエステル−ポリオール、ポリエステル−アミドポリオール、ポリエーテル−ポリオール、ポリチオエーテルポリオール、ポリカーボネートポリオール、ポリアセタールポリオール、ポリオレフィンポリオール、ポリシロキサンポリオール、前記のタイプのポリオールの付加ポリマーまたは縮合ポリマーの分散物または溶液、が包含され、これらはしばしば、「ポリマー」ポリオールと呼ばれる。非常に多様なポリオールが先行技術に記載されており、そして、それらはポリウレタン材料の製造者に周知である。
【００３１】
典型的には、ポリオールの混合物は、特定の物理特性を有するポリウレタンの製造に使用される。ポリオールは、製造者の要求に合わせた、分子量、骨格タイプ及びヒドロキシ官能性を有するように選択される。典型的には、ポリオールは鎖延長剤を含む。鎖延長剤は多くの場合、１，４−ブタンジオールまたはジエチレングリコールのような比較的短鎖のジオール、または低分子量ポリエチレングリコールである。ジアミン、例えば、ＭＯＣＡ（４，４−メチレンビス（２−クロロアニリン））等の商業的に使用される他の鎖延長剤も、使用することができる。
【００３２】
適したポリオールにはポリアルキレンエーテルポリオール及びポリエステルポリオールが含まれる。ポリアルキレンエーテルポリオールは、ポリ（エチレンオキシド）ポリマー及びポリ（プロピレンオキシ）ポリマー、並びにジオール及びトリオール、例えば、エチレングリコール、プロピレングリコール、１，３−ブタンジオール、１，４−ブタンジオール、１，６−ヘキサンジオール、ネオペンチルグリコール、ジエチレングリコール、ジプロピレングリコール、ペンタエリトリトール、グリセロール、ジグリセロール、トリメチロールプロパン及び同様の低分子量ポリオール、を包含するポリヒドリック（polyhydric）化合物から誘導される、末端ヒドロキシル基とのコポリマー、等のポリ（アルキレンオキシド）ポリマーが包含される。高分子量ポリエーテルポリオールを用いることもできる。また、任意の低分子量成分または異なった化学組成の物質といっしょでもよい、二官能性物質及び三官能性物質の混合物等の高分子量ポリエーテルの混合物を使用することもできる。有用なポリエステルポリオールとしては、ポリラクトン（例えば、ポリカプロラクトン）、及び、ジカルボン酸（脂肪族または芳香族のジカルボン酸または無水物であってよい）と過剰のジオールとを反応させることによって生じる物質、例えば、アジピン酸とエチレングリコールまたはブタンジオールを反応させることによって生じる物質、テレフタル酸または無水物とエチレングリコールまたはブタンジオールを反応させることによって生じる物質、または、ラクトンと過剰のジオールとを反応させることによって（例えば、カプロラクトンとプロピレングリコールとを反応させることによって）生じる物質、が挙げられる。
【００３３】
ポリイソシアネート、ポリオール及び触媒に加えて、他の化合物がポリウレタン反応混合物に存在することもできる。そのような化合物としては、離型剤、充填剤、着色剤、架橋剤、鎖延長剤、発泡剤、殺菌剤、ワックス、衝撃改質剤、界面活性剤、可塑剤、水、結合剤及び難燃剤が挙げられる。この羅列は網羅的なものではない。
【００３４】
本発明の以下の実施例で、さらに説明する。
実施例１
テトラ−ｎ−プロポキシジルコニウムのｎ−プロパノール溶液（１４０ｇ、０．３１６モル）をロータリーエバポレーターに収容し、２−エチル−１−ヘキサノール（２−ＥＨＡ）（８２ｇ、０．６３モル）、続いてＮ，Ｎ−ジエチルアセトアセトアミド（ＤＥＡＡ）（９９．４ｇ、０．６３モル）を加えた。混合物を７０℃で１５〜２０分間撹拌し、真空下で蒸留してすべての遊離のｎ−プロパノール（１１１ｇ）を除いた。ＮＭＲ分析は、１００％の生成物、Ｚｒ（Ｏ−ＣＨ２ＣＨ２（Ｃ２Ｈ５）Ｃ４Ｈ９）２（ＯＣ（ＣＨ３）ＣＨＣＯＮ（Ｃ２Ｈ５）２）２を示した。
【００３５】
実施例２
１−プロパノール（２モル、１２０ｇ）中のジルコニウム（ＩＶ）プロポキシド（１モル、３２３ｇ）の溶液にＮ，Ｎ−ジエチルアセトアセトアミド（４モル、６２９ｇ）を、周囲温度でゆっくりと加えた。混合物を４５℃でさらに１５分間撹拌後、減圧下、６０〜７０℃で、過剰の１−プロパノール（５モル、３００ｇ）を蒸留で除いた。得られた生成物には、Ｚｒ（ＯＣ（ＣＨ３）ＣＨＣＯＮ（Ｃ２Ｈ５）２）４（１モル）と約１モルの１−プロパノールが含まれている。固体のＺｒ（ＤＥＡＡ）４を、トルエン溶液からヘプタンを用いて再結晶することによって、プロパノールを完全に除くことができる。
【００３６】
実施例３
１−プロパノール（２０モル、１．２ｋｇ）中のジルコニウム（ＩＶ）プロポキシド（１０モル、３．２ｋｇ）の溶液にＮ，Ｎ−ジエチルアセトアセトアミド（６０モル、９．４ｋｇ）を、周囲温度でゆっくりと加えた。混合物を４５℃でさらに１５分間撹拌後、減圧下、６０〜７０℃で、すべての１−プロパノール（４８．６モル、２．９ｋｇ）を蒸留で除いた。得られた生成物は、Ｚｒ（ＯＣ（ＣＨ３）ＣＨＣＯＮ（Ｃ２Ｈ５）２）４と遊離のＮ，Ｎ−ジエチルアセトアセトアミドを１モル：２モルの割合で含んでいる。
【００３７】
実施例４
テトラ−ｎ−プロポキシジルコニウムのｎ−プロパノール溶液（９０．８ｇ、０．２０５モル）をロータリーエバポレーターに収容し、ｔｅｒｔ−ブタノール（３０．３ｇ、０．４１モル）、続いてＤＥＡＡ（６４．５ｇ、０．４１モル）を加えた。混合物を７０℃で１５〜２０分間撹拌し、真空下で蒸留して、すべての遊離のｎ−プロパノール（７３ｇ）を除いた。得られた生成物はＺｒ（Ｏ−Ｃ（ＣＨ３）３）２（ＯＣ（ＣＨ３）ＣＨＣＯＮ（Ｃ２Ｈ５）２）２を含んでいる。
【００３８】
実施例５
実施例１及び実施例４の触媒を、ポリウレタンのキャスティングフォーミュレーションにおいて使用した。７０ｇのポリオール（市販されている、一級及び二級のポリオールの混合物）をスピードミキサーカップに収容し、触媒（ポリオールに基づいて３％または５％）と混合し、次いで７２．１６ｇのポリイソシアネートプレポリマー（ＤｅｓｍｏｄｕｒＴＭＷ、脂肪族イソシアネート（メチレンビス（４−シクロヘキシルイソシアネート））と１０秒間、混合した。混合物の一部を、室温で表面上に注ぎ、残部（約１３５ｇ）を、室温（約２０〜２５℃）でビーカー中に放置した。ゲル化時間（撹拌できなくなるまでの時間）及び不粘着時間を測定した。結果を表１に示す。
【００３９】
【表１】
0005436855.tif 000003
【００４０】
ビーカー中での速いゲル化時間及び不粘着時間は、イソシアネートとポリオールの発熱反応の熱が保持されているためである。混合物を表面上で被膜として硬化した場合、被膜はビーカー中の塊より相対的に薄いので、熱は容易に消散する。
【００４１】
実施例６
実施例２で製造した触媒を、市販のポリオール／ポリイソシアネート系を用いた硬発泡体の製造に使用した。発泡触媒（ビス（ジメチルアミノエチル）エーテル（ＤＭＥＡ））（０．２７ｇ）と本発明のその触媒が入っているミキサーカップにポリオール（４５ｇ）を収容して１０秒間混合し、そして、イソシアネート（４５ｇ）を加えた。混合物をビーカーに入れ、クリーム時間、ストリング時間（string-time）、泡の膨張が終了するまでの時間（time till the foam finished rising）、及び不粘着時間を観察した。本発明の触媒を市販されているゲル化触媒（ＤＡＢＣＯＴＭ３３ＬＶ）で置き換えた比較と共に、結果を表２に示す。
【００４２】
【表２】
0005436855.tif 000004
【００４３】
実施例７
市販のポリオール（ＭＷ６０００）を実施例１の触媒と混合し、次いで、可塑剤／ポリイソシアネートの混合物と混合した。得られた混合物を１０秒間、高速で混合し、室温で硬化させた。市販の水銀系ゲル化触媒（ＴｈｏｒｃａｔＴＭ５３５）を用いた比較も実施した。結果を表３に示す。
【００４４】
【表３】
0005436855.tif 000005
【００４５】
実施例８
窒素でパージし、撹拌器、温度計及び凝縮器を装着し、水浴中に設置された反応フラスコに、ＶＥＲＴＥＣＴＭＮＰＺ（ｎ−プロパノール中のテトラ−ｎ−プロポキシジルコニウム）（４４３ｇ、１モルの金属）を収容した。撹拌しながら、滴下漏斗からＮ，Ｎ−ジエチルアセトアセトアミド（３１４．４２ｇ、２モル）を反応器に加えた。発熱反応が観察される。減圧下（７０℃／３０ミリＨｇ）、ｎ−プロパノール（ＮＰＡ）（２２５．６５ｇ、３．７６モル）を生成物、Ｚｒ（ＤＥＡＡ）２（ＮＰＡ）２、から除いた。
【００４６】
実施例９
窒素でパージし、撹拌器、温度計及び凝縮器を装着し、水浴中に設置された反応フラスコに、ＶＥＲＴＥＣＴＭＮＰＺ（４４３ｇ、１モル）を収容した。撹拌しながら、滴下漏斗からＮ，Ｎ−ジエチルアセトアセトアミド（６２８．８４ｇ、４モル）を反応器に加えた。発熱反応が観察される。撹拌しながら、滴下漏斗からジエチレングリコール（ＤＥＧ）（１０６．１２ｇ、１モル）を反応器に加えた。発熱反応は観察されなかった。減圧下（７０℃／３０ミリＨｇ）、ｎ−プロパノール（３５４ｇ、５．９モル）を生成物、Ｚｒ（ＤＥＡＡ）４及びＤＥＧ、から除いた。
【００４７】
実施例１０
凝縮器を装着し、温度制御水浴中に設置された反応フラスコに、ＶＥＲＴＥＣＴＭＮＰＺ（１００．００ｇ、０．２２７２モル）を収容した。フラスコを回転させながら、滴下漏斗からＮ，Ｎ−ジエチルアセトアセトアミド（７１．４６ｇ、０．４５４４モル）を反応器に加えた。１０分間混合したした時点で、わずかな発熱が観察された。次いで、１，３−プロパンジオール（１７．３０ｇ、０．２２７２モル）を反応器に滴下し、そしてさらに１０分間、混合した。減圧下（８７℃／２９ミリＨｇ）、ｎ−プロパノール（６８．２９ｇ、１．１４モル）を生成物、Ｚｒ（ＤＥＡＡ）２（１，３−プロパンジオール）、から除いた。
【００４８】
実施例１１：保存寿命試験
０．１％の触媒を市販のポリエステルポリオールに加え、混合し、そして、０、４及び７日間４０℃で熟成した後、その触媒を含有するポリオールと市販の修飾ＭＤＩポリイソシアネートを反応させた。予熱したアルミニウム皿にその配合物を注ぎ、８０℃で硬化させた。その間、間隔を置いて、１時間まで、硬度を測定した。結果を表４に示す。
【００４９】
【表４】
0005436855.tif 000006
【００５０】
その結果は、ポリオールと混合後、少なくとも数日間は、本発明の触媒がポリウレタン反応の硬化に対して活性を保っている、ということを示している。米国特許第５９６５６８６号に開示されている先行技術の触媒、Ｚｒ（ＥＡＡ）４、を、４モルのエチルアセトアセテートとＶＥＲＴＥＣ ＮＰＺを反応させ、そして反応混合物から生じたｎ−プロパノールを除去することによって製造した。この触媒は、最初にポリオールと混合した時には活性であるが、ポリオールとの接触で熟成した場合には活性を失うようである。本発明の触媒の改善された保存寿命は、ポリウレタン製造にプロセスの柔軟性を与える。